(57)【要約】【課題】塗膜を構成する細線部の反射光が広く分布したパターン形状となり、ぎらつきが軽減され、明るい環境下でも視認されにくい、すなわち低視認性の向上を図ることができる塗膜形成方法、透明導電膜付き基材、デバイス及び電子機器を提供すること。【解決手段】基材１上に付与された機能性材料を含む液体２を乾燥させる際に、液体２の縁部に機能性材料を選択的に堆積させて塗膜３を形成する方法において、基材１は、液体２に対して接触角の異なる複数の領域１１、１２を有する塗膜形成方法、該塗膜形成方法により形成された導電性を有する塗膜を含む透明導電膜を基材表面に有する透明導電膜付き基材、該透明導電膜付き基材を有するデバイス、及び、該デバイスを備えた電子機器。【選択図】図２
2015155086.tif 000002
【特許請求の範囲】
【請求項１】
基材上に付与された機能性材料を含む液体を乾燥させる際に、前記液体の縁部に前記機能性材料を選択的に堆積させて塗膜を形成する方法において、
前記基材は、前記液体に対して接触角の異なる複数の領域を有することを特徴とする塗膜形成方法。
【請求項２】
前記液体は、前記液体に対して接触角の異なる複数の領域に跨るように付与されることを特徴とする請求項１記載の塗膜形成方法。
【請求項３】
前記基材上に付与された前記機能性材料を含む液体は、液滴吐出装置により吐出された液滴が、前記基材上で合一することで形成されることを特徴とする請求項１又は２記載の塗膜形成方法。
【請求項４】
前記基材が前記液体に対して接触角の異なる領域を複数有しており、かつ各領域における接触角が１０°以上４５°以下であり、且つ前記接触角の差が最小となるように各領域が選択された場合に、前記接触角差が５°以上２０°以下であることを特徴とする請求項１から３の何れかに記載の塗膜形成方法。
【請求項５】
前記基材上に付与された前記機能性材料を含む液体は、液滴吐出装置により吐出された複数の液滴が、前記基材上で合一することで形成されたライン状液体であり、該ライン状液体が形成される工程において、前記基材の前記液体に対して接触角の異なる領域が、該ライン状液体の形成方向に対して、交差する方向にストライプ状に形成されていることを特徴とする請求項１〜４の何れかに記載の塗膜形成方法。
【請求項６】
前記基材の前記液体に対して接触角の異なる領域を、塗布方式により形成することを特徴とする請求項１〜５の何れかに記載の塗膜形成方法。
【請求項７】
前記基材の前記液体に対して接触角の異なる領域を、前記機能性材料を含む液体の塗布により形成することを特徴とする請求項１〜６の何れかに記載の塗膜形成方法。
【請求項８】
前記機能性材料は、導電性材料または導電性材料前駆体であることを特徴とする請求項１〜７に記載の塗膜形成方法。
【請求項９】
請求項１〜８の何れかに記載の塗膜形成方法により形成された導電性を有する前記塗膜を含む透明導電膜を基材表面に有することを特徴とする透明導電膜付き基材。
【請求項１０】
請求項９記載の透明導電膜付き基材を有するデバイス。
【請求項１１】
請求項１０記載のデバイスを備えた電子機器。
【発明の詳細な説明】
【技術分野】
【０００１】
本発明は、機能性材料を含む塗膜のぎらつきを軽減し、低視認性を向上できる塗膜形成方法、透明導電膜付き基材、デバイス及び電子機器に関する。
【背景技術】
【０００２】
従来、透明電極は、ガラスや透明なプラスチックフィルム等の透明基材上に、インジウム−スズの複合酸化物（ＩＴＯ）膜をスパッタリング法で製膜したＩＴＯ透明電極が主に使用されてきた。しかし、ＩＴＯに用いられるインジウムはレアメタルであり、かつ価格の高騰により、脱インジウムが望まれている。さらに、スパッタリングは、タクトタイムが長く、材料使用効率が非常に悪いといった問題があり、ＩＴＯ透明電極は高コストであるという大きな問題が存在する。
【０００３】
そこで、ＩＴＯ透明電極に代わる透明電極の開発が急務となっている。
【０００４】
特許文献１には、コーヒーリング現象を利用して、液体内に含まれる銀ナノ粒子を塗膜の周辺部に集めることにより、銀ナノ粒子からなる微細なリング状パターンを互いに連結した透明導電膜が記載されている。
【０００５】
特許文献２には、コーヒーリング現象を利用して、液体内に含まれるカーボンナノチューブを塗膜の周辺部に集めることにより、カーボンナノチューブからなる互いに連結した複数の微細なリング状パターンを有する透明導電膜が記載されている。
【０００６】
非特許文献１、２には、インクジェット法に吐出した液滴を基材上で合一させ、ライン状の液体を形成した後、液体内部の対流を利用して、液体内に含まれる銀ナノ粒子をライン状液体の周辺部に集めることで、銀ナノ粒子からなる微細な細線パターンをメッシュ状に配置した透明導電膜が記載されている。
【０００７】
非特許文献３には、ポリスチレン粒子を含む液体に基材を浸漬させ、基材を引き上げる先に形成される接触線近傍に、液体内部の対流を利用して、液体内に含まれるポリスチレン粒子を選択的に集めることで、微細な細線パターンを形成できることが記載されている。なお、以下の説明では、このような原理を用いた方法を移動集積法という場合がある。
【０００８】
一方、特許文献３、４には、波線状の細線パターンをメッシュ状に配置した透明導電膜は、直線状の細線パターンをメッシ状に配置した透明導電膜と比べ、細線部の反射光が広く分布したパターン形状となり、ぎらつきが軽減されることが記載されている。
【先行技術文献】
【特許文献】
【０００９】
【特許文献１】ＷＯ２０１１／０５１９５２
【特許文献２】特表２０１１−５０２０３４
【特許文献３】特表２０１０−５００７２９
【特許文献４】特開２００９−３０２０３５
【非特許文献１】V. Bromberg, S. Ma, T. J. Singler, Appl. Phys. Lett. 102, 214101 (2013)
【非特許文献２】Z. Zhang, X, Zhang, Z. Xin, M. Deng, Y. Wen, Y. Song, Advanced Materials 2013 Vol. 25(46):6714-6718
【非特許文献３】Antony S. Dimitrov, Kuniaki Nagayama, Langmuir 1996, 12, 1303-1311
【発明の概要】
【発明が解決しようとする課題】
【００１０】
特許文献１、２に記載の技術では、リング状パターンにより透明電極を形成するために、各々のリングを最低２つのリングと交わらせて電気的な接続を確保する必要があり、その結果、面電極上に多数の連結点（交点）を形成しなければならない。そのため、連結点の形状安定性や、連結点の個数制御の観点で改善の余地がある。また、抵抗値を所定値まで低下させると透明性も大きく低下してしまう問題を、十分に解決するものではなかった。
【００１１】
非特許文献１、２及び３に記載の技術では、直線状の液体の縁部に微細な細線パターンが形成されることから、パターン形状が限定され波線状の微細な細線パターン等の自由なパターンを形成できないといった課題がある。
【００１２】
本発明者は、鋭意検討し、コーヒーステイン現象を利用した塗膜形成方法において、濡れ性の異なる領域を持つ基材に液体を付与することで、濡れ性の違いに起因した波線状の細線パターンを形成することにより、塗膜を構成する細線部の反射光が広く分布したパターン形状となり、ぎらつきが軽減され、明るい環境下でも視認されにくい、すなわち低視認性の向上を図ることができることを見出して本発明に至った。
【００１３】
そこで、本発明の課題は、塗膜を構成する細線部の反射光が広く分布したパターン形状となり、ぎらつきが軽減され、明るい環境下でも視認されにくい、すなわち低視認性の向上を図ることができる塗膜形成方法、透明導電膜付き基材、デバイス及び電子機器を提供することにある。
【００１４】
また本発明の他の課題は、以下の記載によって明らかとなる。
【課題を解決するための手段】
【００１５】
上記課題は、以下の各発明によって解決される。
【００１６】
１．
基材上に付与された機能性材料を含む液体を乾燥させる際に、前記液体の縁部に前記機能性材料を選択的に堆積させて塗膜を形成する方法において、
前記基材は、前記液体に対して接触角の異なる複数の領域を有することを特徴とする塗膜形成方法。
【００１７】
２．
前記液体は、前記液体に対して接触角の異なる複数の領域に跨るように付与されることを特徴とする前記１記載の塗膜形成方法。
【００１８】
３．
前記基材上に付与された前記機能性材料を含む液体は、液滴吐出装置により吐出された液滴が、前記基材上で合一することで形成されることを特徴とする前記１又は２記載の塗膜形成方法。
【００１９】
４．
前記基材が前記液体に対して接触角の異なる領域を複数有しており、かつ各領域における接触角が１０°以上４５°以下であり、且つ前記接触角の差が最小となるように各領域が選択された場合に、前記接触角差が５°以上２０°以下であることを特徴とする前記１から３の何れかに記載の塗膜形成方法。
【００２０】
５．
前記基材上に付与された前記機能性材料を含む液体は、液滴吐出装置により吐出された複数の液滴が、前記基材上で合一することで形成されたライン状液体であり、該ライン状液体が形成される工程において、前記基材の前記液体に対して接触角の異なる領域が、該ライン状液体の形成方向に対して、交差する方向にストライプ状に形成されていることを特徴とする前記１〜４の何れかに記載の塗膜形成方法。
【００２１】
６．
前記基材の前記液体に対して接触角の異なる領域を、塗布方式により形成することを特徴とする前記１〜５の何れかに記載の塗膜形成方法。
【００２２】
７．
前記基材の前記液体に対して接触角の異なる領域を、前記機能性材料を含む液体の塗布により形成することを特徴とする前記１〜６の何れかに記載の塗膜形成方法。
【００２３】
８．
前記機能性材料は、導電性材料または導電性材料前駆体であることを特徴とする前記１〜７に記載の塗膜形成方法。
【００２４】
９．
前記１〜８の何れかに記載の塗膜形成方法により形成された導電性を有する前記塗膜を含む透明導電膜を基材表面に有することを特徴とする透明導電膜付き基材。
【００２５】
１０．
前記９記載の透明導電膜付き基材を有するデバイス。
【００２６】
１１．
前記１０記載のデバイスを備えた電子機器。
【発明の効果】
【００２７】
本発明によれば、塗膜を構成する細線部の反射光が広く分布したパターン形状となり、ぎらつきが軽減され、明るい環境下でも視認されにくい、すなわち低視認性の向上を図ることができる塗膜形成方法、透明導電膜付き基材、デバイス及び電子機器を提供することができる。
【図面の簡単な説明】
【００２８】
【図１】基本原理を説明する概略図
【図２】塗膜形成方法を概念的に説明する平面図
【図３】塗膜形成方法の第１態様を説明する平面図
【図４】塗膜形成方法の第２態様を説明する平面図
【図５】塗膜形成方法の第３態様を説明する平面図
【図６】塗膜形成方法の第４態様を説明する平面図
【図７】接触角の異なる領域の形成方向に対してライン状液体の形成方向を傾斜させる態様を説明する図
【図８】塗膜形成方法の他の態様を説明する平面図
【図９】移動集積法を用いた塗膜形成の基本構成を説明する図
【図１０】移動集積法を用いた塗膜形成方法の一例を説明する平面図
【図１１】移動集積法を用いた塗膜形成方法の他の例を説明する平面図
【図１２】実施例を説明する図
【発明を実施するための形態】
【００２９】
以下に、図面を参照して本発明を実施するための形態について説明する。
【００３０】
本発明は、基本的な原理として、基材上に付与された機能性材料を含む液体を乾燥させる際に、液体に含まれる機能性材料を液体の縁部に選択的に堆積させる現象を利用する。この現象は、コーヒーリング現象あるいはコーヒーステイン現象とも称される。本発明は、リング形状のパターンを形成するものに限定されないので、以下の説明では、この現象について、コーヒーステイン現象という場合がある。
【００３１】
図１は、かかる基本原理を説明する概略図である。
【００３２】
図１において、１は、基材であり、２は、機能性材料を含むライン状液体であり、３は、ライン状液体２の縁に機能性材料を選択的に堆積させることにより形成される塗膜である。また、Ｈは基材１上に液体を付与するための付与手段であり、ここでは、液滴吐出装置により構成されている。液滴吐出装置Ｈは、例えば、インクジェット記録装置が備えるインクジェットヘッドにより構成することができる。
【００３３】
図１（ａ）に示すように、液滴吐出装置Ｈと基材１とを相対的に走査させながら、液滴吐出装置Ｈから機能性材料を含む液体を吐出し、順次吐出された複数の液滴が基材上で合一することで機能性材料を含むライン状液体２を形成する。
【００３４】
そして、図１（ｂ）に示すように、ライン状液体２を蒸発させ、乾燥させる際に、コーヒーステイン現象を利用して、ライン状液体２の縁に機能性材料を選択的に堆積させる。
【００３５】
コーヒーステイン現象は、ライン状液体２を乾燥させる際の条件設定により生起させることができる。
【００３６】
即ち、基材１上に配置されたライン状液体２の乾燥は中央部と比べ縁において速く、乾燥の進行と共に固形分濃度が飽和濃度に達し、ライン状液体２の縁に固形分の局所的な析出が起こる。この析出した固形分によりライン状液体２の縁が固定化された状態となり、それ以降の乾燥に伴うライン状液体２の幅方向の収縮が抑制される。この効果により、ライン状液体２の液体は、縁で蒸発により失った分の液体を補う様に中央部から縁に向かう対流を形成する。この対流は、乾燥に伴うライン状液体２の接触線の固定化とライン状液体２中央部と縁の蒸発量の差に起因するため、固形分濃度、ライン状液体２と基材１の接触角、ライン状液体２の量、基材１の加熱温度、ライン状液体２の配置密度、または温度、湿度、気圧の環境因子に応じて変化し、これらを調整することにより制御することができる。
【００３７】
その結果、図１（ｃ）に示すように、基材１上に、機能性材料を含む細線からなる塗膜３が形成される。１本のライン状液体２から形成された塗膜３は、１組２本の細線３１、３２により構成されている。
【００３８】
本発明では、上記のようにコーヒーステイン現象を利用して塗膜形成するに際して、基材１として、機能性材料を含む液体（上記の例ではライン状液体２）に対する接触角の異なる領域を複数有する基材を用いる。なお、以下の説明では、機能性材料を含む液体に対する接触角のことを、単に接触角という場合がある。
【００３９】
図２は、本発明の塗膜形成方法を概念的に説明する平面図であり、図２（ａ）は、接触角が一様な基材を用いた場合（比較）の例を、図２（ｂ）は、接触角が異なる領域を複数有する基材を用いた場合（本発明）の例を、それぞれ示している。
【００４０】
図２（ａ）に示されるように、接触角が一様にθＡである基材１０１を用いた場合は、ライン状液体１０２は、基材１０１上に一様に濡れ広がり、その状態で乾燥される。その結果、ライン状液体１０２の縁部に生成される細線１３１、１３２は、ライン状液体１０２の縁部の直線状の輪郭に対応して、直線状に形成される。その結果、塗膜１０３を構成する細線１３１、１３２は直線状になる。
【００４１】
これに対して、図２（ｂ）に示されるように、接触角が異なる領域（ここでは領域１１及び１２）を複数有する基材１を用いた場合は、これら接触角の異なる領域１１及び１２に跨るようにライン状液体２を付与することで、ライン状液体２は、領域１１及び１２上における濡れ性の違いに起因して、縁部の輪郭が波線状になる。その結果、ライン状液体２の縁部に生成される細線３１、３２は、ライン状液体２の縁部の波線状の輪郭に対応して、波線状に形成される。このようにして、塗膜３を構成する細線３１、３２を波線状とすることができる。
【００４２】
具体的には、図２（ｂ）の例では、接触角が異なる領域１１、１２が、ライン状液体２の長手方向に交互に配置されている。ここで、領域１１のライン状液体２に対する接触角θＡと、領域１２のライン状液体２に対する接触角θＢとは、θＡ＞θＢの関係にある。
【００４３】
そのため、ライン状液体２のうち、領域１１上の部分は、濡れ性が低く、基材１上に濡れ広がり難い。一方、ライン状液体２のうち、領域１２上の部分は、濡れ性が高く、基材１上に濡れ広がり易い。
【００４４】
その結果、線幅が狭い部分（即ち領域１１上の部分）と、広い部分（即ち領域１２上の部分）とが、ライン状液体２の長手方向に交互に現れる。
【００４５】
このように変形されたライン状液体２の縁部に、乾燥の進行により、機能性材料が選択的に堆積されることによって、波線状の細線３１、３２が形成される。
【００４６】
図２（ｂ）に示したように、波線状の細線３１は、その両端が、他の波線状の細線３２の両端とそれぞれ接続され、連続体として形成されることも好ましいことである。
【００４７】
図２（ａ）で得られるような直線状の細線と、図２（ｂ）で得られるような波線状の細線とを対比した場合、波線状の細線の方が、低視認性を向上する点で有利である。
【００４８】
即ち、直線状の細線は、細線が設けられている部分と、設けられていない部分とが、明確に区別されるため、全体として、見た目上のコントラストが強くなる場合がある。つまり、細線部からの反射光が直線に沿って密集した状態となることで、ぎらつきが生じ易くなる場合があり、特に反射光の多い明るい環境下においては、細線の低視認性を向上する観点で、更なる改善の余地がある。
【００４９】
これに対して、波線状の細線は、細線が設けられている部分と、設けられていない部分とが、波状に入り乱れた状態となるため、全体として見た目上のコントラストが弱い。つまり、本発明によれば、上述した接触角の作用により、基材上において液体の輪郭が変形されるため、得られる細線における波線状の度合いを増すことができる。そのため、細線部の分布が広がり、該細線部からの反射光も広く分布した状態となり、ぎらつきが軽減され、特に反射光の多い明るい環境下においても、細線が視認されにくくなり、低視認性の更なる向上を図ることができる。
【００５０】
これまで、透明電極においては、主に物理的な透明性（即ち光透過率）の向上が試みられてきた。そして、単純に光透過率のみを考慮した場合は、細線部の形成面積が増大する波線状よりも、直線状の方が有利な場合がある。
【００５１】
しかるに、例えば画像表示装置などに用いられる透明電極としての用途においては、例えば、利用者は、当該塗膜が形成された基材（透明電極）を介して画像を見ることになる。このような場合、単純な光透過率のみでなく、利用者にとって、塗膜を構成する細線が視認できないことも重要になる。
【００５２】
本発明では、まず、上述したコーヒーステイン現象を利用することにより、細線自体を十分に細くすることができる。従って、光透過率は十分に向上でき、利用者は十分な明るさで画像を見ることができる。このとき、上述した接触角の作用により細線を波線状とすることによって、実用上問題のない光透過率を保持しながら、塗膜を構成する細線を十分に視認できないものとすることができる。
【００５３】
また、プロセスの面でも、基本的に、コーヒーステイン現象を生起させるための乾燥条件の設定や、基板の接触角の設定によって、容易に実施することができる。
【００５４】
基材上において、機能性材料を含む液体に対する接触角の異なる複数の領域は、各領域の接触角が１０°以上４５°以下の範囲であることが好ましい。接触角が、この範囲内であれば、コーヒーステイン現象をより好適に生起させることができ、低視認性を更に向上できる。
【００５５】
また、これら複数の領域の中から、接触角の差が最小となるように領域を選択した場合に、接触角の差が５°以上２０°以下であることが好ましい。
【００５６】
接触角の差が５°以上であることにより、液体の濡れ性に十分な差が生じ、細線がより波線化され易くなる。
【００５７】
また、接触角の差が２０°以下であることにより、接触角の高い領域（濡れ性が低い領域）側から、接触角の低い領域（濡れ性が高い領域）側への液体の流動をある程度抑制して、得られる細線に断線を生じることをより確実に防止できる。用途により断線が問題にならない場合もあるが、特に、機能性材料として導電性材料を用い、導電性細線を形成する場合は、断線をより確実に防止できることの意義が大きい。なお、後述する移動集積法を用いる場合などにおいては、接触角の大きさによらず、好適に断線を防止できる。
【００５８】
基材上に接触角の異なる領域を形成する方法は、格別限定されず、例えば基材に対して表面処理を施すことにより、適宜、所定の接触角を付与することができる。
【００５９】
このような表面処理は、例えば、フォトリソグラフィ、レーザーアブレーション、マスク処理による紫外線照射法、プラズマ処理、酸化ガス処理等により行うことができる。特に好ましい方法として、基材上に、接触角の異なる領域を、塗布方式により形成する方法を挙げることができる。
【００６０】
例えば接触角が一様である基材を用意し、接触角を変更したい領域に対して選択的に、表面処理剤を含む液体を塗布する。このようにして、表面処理剤により表面処理された領域に、他の領域とは異なる接触角を付与することができる。
【００６１】
表面処理剤は、接触角を変更できるものであれば、格別限定されず、接触角を低下させるものでも、上昇させるものでも用いることができる。また、接触角を変更する機構も格別限定されず、例えば、基材の表面を変化させて接触角を変更するものや、基材の表面に残留して接触角を変更するものなどを用いることができる。表面処理剤は、用いる基材の材質などに合わせて適宜選択することができる。具体的な表面処理剤としては、例えば、シリコン系化合物、アクリル系化合物、フッ素含有化合物等を好ましく用いることができる。
【００６２】
表面処理剤の塗布方法は、格別限定されず、例えば、種々の印刷法を用いることができ、特にインクジェット法が好適である。
【００６３】
また、後に詳述するが、機能性材料を含む液体の塗布により、基材上に接触角の異なる領域を形成することも好ましいことである。例えば、機能性材料を含む液体に表面処理剤を添加する、または機能性材料を含む液体の塗膜乾燥部に対して、接触角が変化する溶剤等を添加する。このようにして、機能性材料を含む液体の塗布により、基材上に接触角の異なる領域を形成することができる。
【００６４】
次に、実施態様の例を挙げて、本発明について更に詳しく説明する。
【００６５】
図３は、本発明の塗膜形成方法の第１態様を説明する平面図である。
【００６６】
まず、図３（ａ）に示すように、接触角の異なる領域１１及び１２を有する基材１を用意する。
【００６７】
各領域１１及び１２は、基材１上に、図中縦方向に長い帯状に形成されており、図中横方向に交互に所定のピッチで配列されている。即ち、接触角の異なる領域１１及び１２は、図中縦方向にストライプ状に形成されている。
【００６８】
次に、図３（ｂ）に示すように、基材１上に、機能性材料を含むライン状液体２を形成する。この例では、上述したように、液滴吐出装置（ここでは不図示）から機能性材料を含む液体を吐出し、順次吐出された液滴が基材上で合一することでライン状液体２を形成している。
【００６９】
図示の例では、液滴吐出装置を図中横方向に走査しながらライン状液体２を形成している。従って、ライン状液体２は、その形成方向（長手方向）が図中横方向に配向されるように形成されている。
【００７０】
ライン状液体２は、その形成方向において、接触角の異なる領域１１及び１２の複数に跨って形成されている。
【００７１】
接触角の異なる領域１１及び１２が形成する縦方向のストライプに対して、ライン状液体の形成方向が交差するように設けられている。
【００７２】
接触角の異なる領域１１及び１２が形成するストライプと、ライン状液体の形成方向とが交差する角度αは、図示の例では、略９０°とされている。本明細書において、略９０°とは、８０°〜１００°を指し、好ましくは、８５°〜９５°を指す。
【００７３】
ライン状液体２は、図示の状態から、基材１の濡れ性に応じて濡れ広がり、変形される。即ち、ライン状液体２のうち、領域１１上の部分は、濡れ性が低く、基材１上に濡れ広がり難い。一方、ライン状液体２のうち、領域１２上の部分は、濡れ性が高く、基材１上に濡れ広がり易い。
【００７４】
その結果、線幅が狭い部分（即ち領域１１上の部分）と、広い部分（即ち領域１２上の部分）とが、ライン状液体２の長手方向に交互に現れ、このように変形されたライン状液体２の縁部に、乾燥の進行により、機能性材料が選択的に堆積されることによって、図３（ｃ）に示すように、波線状の細線３１、３２が形成される。
【００７５】
このようにして、波線状の細線３１、３２が一方向に並列されたストライプ状の塗膜３が得られる。
【００７６】
この例では、一本のライン状液体２から形成される一対の波線状の細線３１、３２は互いに位相が逆となっている。即ち、これら細線３１、３２の間には、互いに近接する部位と、互いに離隔する部位とが、長手方向に交互に現れている。
【００７７】
更に、この例においては、一本のライン状液体２から形成される一対の波線状の細線３１、３２の位相は、該一本のライン状液体２と隣り合う一本のライン状液体２から形成される細線３１、３２の位相と同じである。
【００７８】
図４は、本発明の塗膜形成方法の第２態様を説明する平面図である。
【００７９】
まず、図４（ａ）に示すように、接触角の異なる領域１１及び１２を有する基材１を用意する。
【００８０】
領域１１及び１２は、基材１上に、図中縦方向及び横方向に沿って互いに千鳥状に所定のピッチで配置されている。
【００８１】
次に、図４（ｂ）に示すように、基材１上に、機能性材料を含むライン状液体２を、その形成方向（長手方向）が図中横方向に配向されるように形成する。
【００８２】
ライン状液体２は、その形成方向において、接触角の異なる領域１１及び１２の複数に跨って形成されている。
【００８３】
ライン状液体２は、領域１１及び１２の千鳥状の配置における図中横方向の各列に沿うように、複数形成されている。
【００８４】
ライン状液体２は、図示の状態から、基材１の濡れ性に応じて濡れ広がり、変形される。即ち、ライン状液体２のうち、領域１１上の部分は、濡れ性が低く、基材１上に濡れ広がり難い。一方、ライン状液体２のうち、領域１２上の部分は、濡れ性が高く、基材１上に濡れ広がり易い。
【００８５】
その結果、線幅が狭い部分（即ち領域１１上の部分）と、広い部分（即ち領域１２上の部分）とが、ライン状液体２の長手方向に交互に現れ、このように変形されたライン状液体２の縁部に、乾燥の進行により、機能性材料が選択的に堆積されることによって、図４（ｃ）に示すように、波線状の細線３１、３２が形成される。
【００８６】
このようにして、波線状の細線３１、３２が一方向に並列されたストライプ状の塗膜３が得られる。
【００８７】
この例においても、一本のライン状液体２から形成される一対の波線状の細線３１、３２は互いに位相が逆となっている。即ち、これら細線３１、３２の間には、互いに近接する部位と、互いに離隔する部位とが、長手方向に交互に現れている。
【００８８】
更に、この例においては、一本のライン状液体２から形成される一対の波線状の細線３１、３２の位相は、該一本のライン状液体２と隣り合う一本のライン状液体２から形成される細線３１、３２の位相と逆である。
【００８９】
図５は、本発明の塗膜形成方法の第３態様を説明する平面図である。
【００９０】
第３態様において、基材１の用意（図５（ａ））、ライン状液体２の付与（図５（ｂ））、波線状の細線３１、３２の形成（図５（ｃ））までの工程については、上述した第１態様での説明を援用することができる。
【００９１】
第３態様では、図５（ｃ）に示される図中横方向の波線状の細線３１、３２が形成された基材１上に、更なるライン状液体２を付与する。
【００９２】
即ち、図５（ｄ）に示すように、図中横方向の波線状の細線３１、３２と交差するように、図中縦方向に、ライン状液体２を付与する。
【００９３】
図示の例では、領域１１の形成方向（長手方向）に沿って、領域１１上にライン状液体２を形成している。
【００９４】
図示の例では、基材１上において、領域１１のライン状液体２に対する接触角θＡと、細線３１、３２が形成された領域のライン状液体２に対する接触角θＣは、互いに異なっている。このような接触角差は、細線３１、３２の組成などの調節により適宜設定することができる。ここでは、これら接触角は、θＡ＞θＣの関係にある。
【００９５】
ライン状液体２は、図示の状態から、基材１の濡れ性に応じて濡れ広がり、変形される。即ち、ライン状液体２のうち、領域１１上の部分は、濡れ性が低く、基材１上に濡れ広がり難い。一方、ライン状液体２のうち、細線３１、３２の形成領域上の部分は、濡れ性が高く、基材１上に濡れ広がり易い。
【００９６】
その結果、線幅が狭い部分（即ち領域１１上の部分）と、広い部分（即ち細線３１、３２の形成領域上の部分）とが、ライン状液体２の長手方向に交互に現れ、このように変形されたライン状液体２の縁部に、乾燥の進行により、機能性材料が選択的に堆積されることによって、図５（ｅ）に示すように、更なる波線状の細線３１、３２が、図中縦方向に形成される。
【００９７】
このようにして、波線状の細線３１、３２が縦方向及び横方向に交差する格子状の塗膜３が得られる。
【００９８】
上記の例のように、接触角の異なる領域の少なくとも一つを、機能性材料を含む液体の塗布により形成することも、好ましいことである。この例では、図５（ｂ）におけるライン状液体２の塗布により、後に図５（ｄ）で塗布されるライン状液体２に対する接触角の異なる領域を形成している。
【００９９】
この例では、領域１１のライン状液体２に対する接触角θＡと、細線３１、３２が形成された領域のライン状液体２に対する接触角θＣを、θＡ＞θＣの関係にする場合について説明したが、これに限定されるものではなく、θＡ＜θＣの関係にすることも好ましいことである。
【０１００】
図６は、本発明の塗膜形成方法の第４態様を説明する平面図である。
【０１０１】
まず、図６（ａ）に示すように、接触角の異なる領域１１及び１２を有する基材１を用意する。
【０１０２】
この例では、帯状の領域１２が、図中縦方向及び横方向に所定のピッチで複数配置され、全体として格子状に形成されている。一方、領域１１は、領域１２による格子に取り囲まれて、縦方向及び横方向に島状に複数形成されている。
【０１０３】
次に、図６（ｂ）に示すように、基材１上に、機能性材料を含むライン状液体２を、その形成方向（長手方向）が図中横方向に配向されるように形成する。
【０１０４】
ライン状液体２は、その形成方向において、接触角の異なる領域１１及び１２の複数に跨って形成されている。
【０１０５】
ライン状液体２は、領域１１の図中横方向の各列に沿うように、複数形成されている。
【０１０６】
ライン状液体２は、図示の状態から、基材１の濡れ性に応じて濡れ広がり、変形される。即ち、ライン状液体２のうち、領域１１上の部分は、濡れ性が低く、基材１上に濡れ広がり難い。一方、ライン状液体２のうち、領域１２上の部分は、濡れ性が高く、基材１上に濡れ広がり易い。
【０１０７】
その結果、線幅が狭い部分（即ち領域１１上の部分）と、広い部分（即ち領域１２上の部分）とが、ライン状液体２の長手方向に交互に現れ、このように変形されたライン状液体２の縁部に、乾燥の進行により、機能性材料が選択的に堆積されることによって、図６（ｃ）に示すように、波線状の細線３１、３２が形成される。
【０１０８】
次に、図６（ｄ）に示すように、図中横方向の波線状の細線３１、３２が形成された基材１上に、該細線３１、３２と交差するように、図中縦方向に、更なるライン状液体２を付与する。
【０１０９】
図示の例では、領域１１の図中縦方向の各列に沿って、領域１１及び領域１２に跨るようにライン状液体２を形成している。
【０１１０】
ライン状液体２は、図示の状態から、基材１の濡れ性に応じて濡れ広がり、変形される。即ち、ライン状液体２のうち、領域１１上の部分は、濡れ性が低く、基材１上に濡れ広がり難い。一方、ライン状液体２のうち、細線３１、３２の形成領域上の部分は、濡れ性が高く、基材１上に濡れ広がり易い。
【０１１１】
その結果、線幅が狭い部分（即ち領域１１上の部分）と、広い部分（即ち細線３１、３２の形成領域上の部分）とが、ライン状液体２の長手方向に交互に現れ、このように変形されたライン状液体２の縁部に、乾燥の進行により、機能性材料が選択的に堆積されることによって、図６（ｅ）に示すように、更なる波線状の細線３１、３２が、図中縦方向に形成される。
【０１１２】
このようにして、波線状の細線３１、３２が縦方向及び横方向に交差する格子状の塗膜３が得られる。
【０１１３】
以上の説明では、いくつかの態様において、接触角の異なる領域をストライプ状に設けておき、ライン状液体の形成方向（長手方向）が、かかるストライプに対して略９０°で交差するようにした場合について示したが、これに限定されるものではなく、所定の角度で交差させることができ、例えば、傾斜した状態で交差させることも好ましいことである。
【０１１４】
図７は、接触角の異なる領域の形成方向に対してライン状液体の形成方向を傾斜させる態様を説明する図である。
【０１１５】
まず、図７（ａ）に示すように、接触角の異なる複数の領域１１、１２が交互にストライプ状に配置された基板１を用意する。各領域１１、１２の長手方向は、図中縦方向から傾斜している。
【０１１６】
次に、図７（ｂ）に示すように、ライン状液体２を図中横方向に形成する。即ち、ライン状液体２の形成方向（長手方向）は、領域１１、１２が形成するストライプに対して傾斜角βで傾斜している。傾斜角βは、格別限定されないが、０°＜β＜８０°の範囲であることが好ましい。なお、傾斜角βは、ライン状液体２の形成方向と、領域１１、１２のストライプの方向とが交差する箇所に現れる角のうち鋭角側の角の角度である。
【０１１７】
ライン状液体２は、その形成方向において、接触角の異なる領域１１及び１２の複数に跨って形成されている。
【０１１８】
ライン状液体２は、図示の状態から、基材１の濡れ性に応じて濡れ広がり、変形され、変形されたライン状液体２の縁部に、乾燥の進行により、機能性材料が選択的に堆積されることによって、図７（ｃ）に示すように、波線状の細線３１、３２が形成される。
【０１１９】
形成された波線状の細線３１、３２には、接触角の異なる領域１１、１２の形成方向に対するライン状液体２の形成方向の傾斜角βや、ライン状液体２の線幅、複数のライン状液体の付与間隔などの設定に応じて、任意の位相差を設けたり、位相を同じにしたりすることができる。
【０１２０】
即ち、上述した図３の例では、一本のライン状液体２から形成される一対の波線状の細線３１、３２は互いに位相が逆となる場合を示したが、図７の例では、一本のライン状液体２から形成される一対の波線状の細線３１、３２は互いに位相が同じである。
【０１２１】
更に、図７の例においては、一本のライン状液体２から形成される一対の波線状の細線３１、３２の位相は、該一本のライン状液体２と隣り合う一本のライン状液体２から形成される細線３１、３２の位相と同じである。
【０１２２】
その結果、図７の例のように、位相が同じである波線状の細線３１、３２を複数配列してなる塗膜３を得ることができる。
【０１２３】
このように、ストライプ状に形成された接触角の異なる領域の形成方向に対してライン状液体の形成方向を傾斜させる場合は、その傾斜角βや、ライン状液体２の線幅、複数のライン状液体の付与間隔などの設定により、細線３１、３２間の位相を容易に調整できるようになる。具体的には、一本のライン状液体２から形成される一対の波線状の細線３１、３２間の位相を調整することもできるし、一本のライン状液体２から形成される一対の波線状の細線３１、３２と、該一本のライン状液体２と隣り合う一本のライン状液体２から形成される細線３１、３２との間の位相も調整することもできる。
【０１２４】
接触角の異なる領域１１及び１２の形成パターンは上記の例に限定されず、任意の形成パターンとすることができる。
【０１２５】
例えば、図８に示すように、基材１上を主に領域１１で構成し、ライン状液体２を変形させたい箇所に選択的に領域１２が設けられることも好ましいことである。
【０１２６】
図８（ａ）の例では、基材１上を主に領域１１で構成し、ライン状液体２を濡れ広がらせたい箇所に選択的に領域１２を設けている。ここでは、図中縦方向及び横方向に所定のピッチで領域１２を設けており、ライン状液体２（ここでは不図示）を横方向の列に沿って付与することで、図３に示した例と同様にして、塗膜３を形成している。
【０１２７】
図８（ｂ）は、図８（ａ）における領域１２の形成パターンを、千鳥状にした例を示しており、ライン状液体２（ここでは不図示）を横方向の列に沿って付与することで、図４に示した例と同様にして、塗膜３を形成している。
【０１２８】
図８の例では、領域１２を円形状に形成する場合について示したが、これに限定されず、任意の形状とすることができる。
【０１２９】
また、基材１上を主に領域１２で構成し、ライン状液体２の濡れ広がりを抑えたい箇所に選択的に領域１１を設けることも好ましいことである。
【０１３０】
以上の説明では、基材上に付与される機能性材料を含む液体の形状として、主にライン状液体の場合について示したが、これに限定されず、任意の形状であってよい。何れの形状であっても、基材上に付与された該液体が、上述した接触角の異なる複数の領域に跨った状態で、コーヒーステイン現象を利用した乾燥に供されればよい。これにより、該複数の領域に跨った該液体の縁部が、濡れ性の相違により変形され、該縁部が好適に波線化された状態で、該縁部に機能性材料を選択的に堆積させて塗膜を得ることができる。
【０１３１】
以上の説明では、基材上に機能性材料を含む液体を付与するための具体的な方法として、主に液滴吐出装置を用いる方法について示したが、これに限定されず、基材上に機能性材料を含む液体を付与できれば、何れの方法を用いてもよい。
【０１３２】
好ましい態様として、印刷法を好ましく例示できる。印刷法は、有版印刷、無版印刷の何れであってもよく、特に好ましいのは無版印刷である。
【０１３３】
無版印刷の例としては、例えば、機能性材料を含む液体を液滴として吐出し、基材に付与するように構成された液滴吐出装置を用いる方法を好ましく例示することができる。
【０１３４】
液滴吐出装置は、例えば、インクジェット記録装置が備えるインクジェットヘッドにより構成することができる。インクジェットヘッドの液滴吐出機構は、サーマル方式、ピエゾ方式、コンティニュアス方式等を好ましく例示できる。
【０１３５】
インクジェット法によりインクジェットヘッドの１ノズルから１回の液滴吐出で吐出される液滴量は、格別限定されないが、好ましくは１ｐｌ〜２００ｐｌの範囲、より好ましくは１ｐｌ〜１００ｐｌの範囲である。
【０１３６】
更に、基材上に機能性材料を含む液体を付与する方法として、移動集積法を用いることも好ましいことである。
【０１３７】
図９は、移動集積法を用いた塗膜形成の基本構成を説明する図である。
【０１３８】
まず、図９（ａ）に示すように、機能性材料を含む液体２が入った槽Ｂを用意し、該槽Ｂ内の液体２に基材１を浸漬させた後、基材１を徐々に引き上げる。
【０１３９】
図９（ｂ）は、図９（ａ）に示す基板１を側面から見た概略図である。
【０１４０】
液体２の液面は、図９（ｂ）に示すように、表面張力により基材１の表面に立ち上がって、立ち上がり部２１を形成する。
【０１４１】
立ち上がり部２１の縁部を乾燥させる際に、上述したコーヒーステイン現象を生起させて、該縁部に機能性材料を選択的に堆積させる。その結果、縁部に沿うように、細線３３が形成される。
【０１４２】
基材１を徐々に引き上げる際に、機能性材料の選択的な堆積が繰り返し生じることで、引き上げ方向に沿って細線３３が複数配置された塗膜３が形成される。
【０１４３】
図１０は、移動集積法を用いた塗膜形成方法の一例を説明する平面図であり、図１０（ａ）は、接触角が一様な基材を用いた場合（比較）の例を、図１０（ｂ）は、接触角が異なる領域を複数有する基材を用いた場合（本発明）の例を、それぞれ示している。
【０１４４】
図１０（ａ）に示されるように、接触角が一様にθＡである基材１０１を用いた場合、液体１０２の立ち上がりは、その縁部が基材１０１上において直線状となり、その状態で乾燥される。その結果、液体１０２の縁部に生成される各細線１３３は、液体１０２の縁部の直線状の輪郭に対応して、直線状に形成される。その結果、塗膜１０３を構成する細線１３３は直線状になる。
【０１４５】
これに対して、図１０（ｂ）に示されるように、接触角が異なる領域（ここでは領域１１及び１２）を複数有する基材１を用い、これら接触角の異なる領域１１及び１２に跨るように液体２の液面を配置した場合は、液体２は、領域１１及び１２上における濡れ性の違いに起因して、立ち上がりの高さに差を生じ、縁部の輪郭が波線状になる。その結果、液体２の縁部に生成される細線３３は、液体２の縁部の波線状の輪郭に対応して、波線状に形成される。このようにして、塗膜３を構成する細線３３を波線状とすることができる。
【０１４６】
具体的には、図１０（ｂ）の例では、接触角が異なる領域１１、１２が、液体２の液面方向（図中横方向）に交互に配置されている。ここでも、領域１１の液体２に対する接触角θＡと、領域１２の液体２に対する接触角θＢとは、θＡ＞θＢの関係にある。
【０１４７】
そのため、液体２の液面のうち、領域１１と接触する部分は、濡れ性が低く、基材１上に立ち上がり難い。一方、液体２のうち、領域１２と接触する部分は、濡れ性が高く、基材１上に立ち上がり易い。
【０１４８】
その結果、立ち上がり幅が小さい部分（即ち領域１１上の部分）と、大きい部分（即ち領域１２上の部分）とが、液体２の液面方向に交互に現れる。
【０１４９】
このように変形された液体２の縁部に、乾燥の進行により、機能性材料が選択的に堆積されることによって、波線状の細線３３が形成される。このような乾燥と共に、基材１を液面から引き上げていくことによって、基材１上に複数の波線状の細線３３が形成される。
【０１５０】
この例において、基材１上に形成される複数の波線状の細線３３は互いに位相が同じとなっている。
【０１５１】
図１０の例では、接触角の異なる領域をストライプ状に設けておき、液体２の液面が、かかるストライプに対して９０°で交差するようにした場合について示したが、これに限定されるものではなく、所定の角度で交差させることができ、例えば、傾斜した状態で交差させることも好ましいことである。
【０１５２】
図１１は、移動集積法を用いた塗膜形成方法の他の例を説明する平面図である。
【０１５３】
図示するように、基板１には、接触角の異なる複数の領域１１、１２が交互にストライプ状に配置され、各領域１１、１２の長手方向は、図中縦方向、即ち液面方向から傾斜角βで傾斜するように配置される。このような状態で、機能性材料を選択的に縁部に堆積させる乾燥と共に、基材１を液面から引き上げていくことによって、基材１上に複数の波線状の細線３３が形成される。
【０１５４】
この例において、基材１上に形成される複数の波線状の細線３３は互いに位相が逆となっている。
【０１５５】
このように、移動集積法を用いた態様においても、ストライプ状に形成された接触角の異なる領域の形成方向に対して液面を傾斜させる場合は、その傾斜角βや、細線３３の形成間隔などの設定により、複数の細線３３間の位相を容易に調整できるようになる。
【０１５６】
移動集積法において、基材１の一面のみに塗膜３を形成してもよいが、両面に塗膜３を形成してもよい。基材１の一面のみに塗膜３を形成する場合は、例えば、該面の表面エネルギーを、コーヒーステイン現象が生起される範囲に調整し、他面の表面エネルギーを、コーヒーステイン現象が生起されにくい範囲に調整する等の方法を用いることができる。両面に塗膜３を形成する場合は、両面の表面エネルギーを、コーヒーステイン現象が生起される範囲に調整する等の方法を用いることができる。また、両面に塗膜３を形成した後、何れかの面に形成された塗膜３を除去する工程を設けてもよい。
【０１５７】
以上の説明では、領域１１のライン状液体２に対する接触角θＡと、領域１２のライン状液体２に対する接触角θＢとが、θＡ＞θＢの関係にある場合について示したが、これに限定されず、θＡ＜θＢであってもよい。また、接触角が互いに異なる３以上の領域を有することも好ましいことである。
【０１５８】
塗膜を構成する波線状の細線の寸法は、格別限定されるものではないが、線幅が１０μｍ以下であることが好ましく、また、基材１表面からの厚みが５０ｎｍ以上５μｍ以下の範囲であることが好ましい。また、機能性材料を含む液体が付与された領域のうち細線部以外の領域には、該液体の縁部に運ばれずに残留した機能性材料が僅かに存在してもよいが、その厚みは１０ｎｍ以下であることが好ましい。
【０１５９】
基材は、格別限定されないが、例えば、ガラス、プラスチック（ポリエチレンテレフタレート、ポリブチレンテレフタレート、ポリエチレンポリプロピレン、アクリル、ポリエステル、ポリアミド等）、金属（銅、ニッケル、アルミ、鉄等や、あるいは合金）、セラミックなどを挙げることができ、これらは単独で用いてもよいし、貼り合せた状態で用いてもよい。中でも、プラスチックが好ましく、ポリエチレンテレフタレートや、ポリエチレン、ポリプロピレンのようなポリオレフィンなどが好適である。
【０１６０】
本発明において、機能性材料は、格別限定されるものではないが、例えば、半導体材料、誘電性材料、絶縁性材料、光電変換材料、光学材料などを好ましく例示できる。また、特に透明導電膜利用における機能性材料として、導電性微粒子、導電性ポリマーなどの導電性材料を好ましく例示できる。
【０１６１】
導電性微粒子としては、格別限定されないが、Ａｕ、Ｐｔ、Ａｇ、Ｃｕ、Ｎｉ、Ｃｒ、Ｒｈ、Ｐｄ、Ｚｎ、Ｃｏ、Ｍｏ、Ｒｕ、Ｗ、Ｏｓ、Ｉｒ、Ｆｅ、Ｍｎ、Ｇｅ、Ｓｎ、Ｇａ、Ｉｎ等の微粒子を好ましく例示でき、中でも、Ａｕ、Ａｇ、Ｃｕのような金属微粒子を用いると、電気抵抗が低く、且つ腐食に強い回路パターンを形成することができるので、より好ましい。コスト及び安定性の観点から、Ａｇを含む金属微粒子が最も好ましい。これらの金属微粒子の平均粒子径は、好ましくは１〜１００ｎｍの範囲、より好ましくは３〜５０ｎｍの範囲とされる。
【０１６２】
また、導電性微粒子として、カーボン微粒子を用いることも好ましい。カーボン微粒子としては、グラファイト微粒子、カーボンナノチューブ、フラーレン等を好ましく例示できる。
【０１６３】
導電性ポリマーとしては、格別限定されないが、π共役系導電性高分子を好ましく挙げることができる。
【０１６４】
π共役系導電性高分子としては、特に限定されず、ポリチオフェン類、ポリピロール類、ポリインドール類、ポリカルバゾール類、ポリアニリン類、ポリアセチレン類、ポリフラン類、ポリパラフェニレン類、ポリパラフェニレンビニレン類、ポリパラフェニレンサルファイド類、ポリアズレン類、ポリイソチアナフテン類、ポリチアジル類等の鎖状導電性ポリマーを利用することができる。中でも、高い導電性が得られる点で、ポリチオフェン類やポリアニリン類が好ましい。ポリエチレンジオキシチオフェンであることが最も好ましい。
【０１６５】
導電性ポリマーは、より好ましくは、上述したπ共役系導電性高分子とポリアニオンとを含んで成ることである。こうした導電性ポリマーは、π共役系導電性高分子を形成する前駆体モノマーを、適切な酸化剤と酸化触媒と、ポリアニオンの存在下で化学酸化重合することによって容易に製造できる。
【０１６６】
ポリアニオンは、置換若しくは未置換のポリアルキレン、置換若しくは未置換のポリアルケニレン、置換若しくは未置換のポリイミド、置換若しくは未置換のポリアミド、置換若しくは未置換のポリエステル及びこれらの共重合体であって、アニオン基を有する構成単位とアニオン基を有さない構成単位とからなるものである。
【０１６７】
このポリアニオンは、π共役系導電性高分子を溶媒に可溶化させる可溶化高分子である。また、ポリアニオンのアニオン基は、π共役系導電性高分子に対するドーパントとして機能して、π共役系導電性高分子の導電性と耐熱性を向上させる。
【０１６８】
ポリアニオンのアニオン基としては、π共役系導電性高分子への化学酸化ドープが起こりうる官能基であればよいが、中でも、製造の容易さ及び安定性の観点からは、一置換硫酸エステル基、一置換リン酸エステル基、リン酸基、カルボキシ基、スルホ基等が好ましい。さらに、官能基のπ共役系導電性高分子へのドープ効果の観点より、スルホ基、一置換硫酸エステル基、カルボキシ基がより好ましい。
【０１６９】
ポリアニオンの具体例としては、ポリビニルスルホン酸、ポリスチレンスルホン酸、ポリアリルスルホン酸、ポリアクリル酸エチルスルホン酸、ポリアクリル酸ブチルスルホン酸、ポリ−２−アクリルアミド−２−メチルプロパンスルホン酸、ポリイソプレンスルホン酸、ポリビニルカルボン酸、ポリスチレンカルボン酸、ポリアリルカルボン酸、ポリアクリルカルボン酸、ポリメタクリルカルボン酸、ポリ−２−アクリルアミド−２−メチルプロパンカルボン酸、ポリイソプレンカルボン酸、ポリアクリル酸等が挙げられる。これらの単独重合体であってもよいし、２種以上の共重合体であってもよい。
【０１７０】
また、化合物内にＦ（フッ素原子）を有するポリアニオンであってもよい。具体的には、パーフルオロスルホン酸基を含有するナフィオン（Ｄｕｐｏｎｔ社製）、カルボン酸基を含有するパーフルオロ型ビニルエーテルからなるフレミオン（旭硝子社製）等を挙げることができる。
【０１７１】
これらのうち、スルホン酸を有する化合物であると、インクジェット印刷方式を用いた際に液体射出安定性が特に良好であり、かつ高い導電性が得られることから、より好ましい。
【０１７２】
さらに、これらの中でも、ポリスチレンスルホン酸、ポリイソプレンスルホン酸、ポリアクリル酸エチルスルホン酸、ポリアクリル酸ブチルスルホン酸が好ましい。これらのポリアニオンは、導電性に優れるという効果を奏する。
【０１７３】
ポリアニオンの重合度は、モノマー単位が１０〜１０００００個の範囲であることが好ましく、溶媒溶解性及び導電性の点からは、５０〜１００００個の範囲がより好ましい。
【０１７４】
導電性ポリマーは市販の材料も好ましく利用できる。例えば、ポリ（３，４−エチレンジオキシチオフェン）とポリスチレンスルホン酸からなる導電性ポリマー（ＰＥＤＯＴ／ＰＳＳと略す）が、Ｈ．Ｃ．Ｓｔａｒｃｋ社からＣＬＥＶＩＯＳシリーズとして、Ａｌｄｒｉｃｈ社からＰＥＤＯＴ−ＰＡＳＳ４８３０９５、５６０５９８として、Ｎａｇａｓｅ  Ｃｈｅｍｔｅｘ社からＤｅｎａｔｒｏｎシリーズとして市販されている。また、ポリアニリンが、日産化学社からＯＲＭＥＣＯＮシリーズとして市販されている。
【０１７５】
また、特に透明導電膜利用における機能性材料として、導電性材料前駆体も好ましく用いることができ、例えば、有機金属錯体、無機金属塩、無電解メッキ触媒などを好ましく例示できる。
【０１７６】
本発明において、機能性材料を含有させる液体としては、水や、有機溶剤等の１種又は２種以上を組み合わせて用いることができる。
【０１７７】
有機溶剤は、格別限定されないが、例えば、イソプロパノール、１−ブタノール、２−ブタノール、１，２−ヘキサンジオール、２−メチル−２，４−ペンタンジオール、１，３−ブタンジオール、１，４−ブタンジオール、プロピレングリコールなどのアルコール類、ジエチレングリコールモノメチルエーテル、ジエチレングリコールモノエチルエーテル、ジエチレングリコールモノブチルエーテル、トリエチレングリコールモノメチルエーテル、ジプロピレングリコールモノメチルエーテル、ジプロピレングリコールモノエチルエーテルなどのエーテル類等を例示できる。
【０１７８】
また、機能性材料を含有させる液体としては、本発明の効果を損なわない範囲で、界面活性剤など種々の添加剤を含んでもよい。
【０１７９】
界面活性剤を用いることで、基材との接触角を調整して、上述したコーヒーステイン現象を好適に生起させることも好ましいことである。界面活性剤としては、格別限定されないが、シリコン系界面活性剤等を用いることができる。シリコン系界面活性剤とはジメチルポリシロキ酸の側鎖または末端をポリエーテル変性したものであり、例えば、信越化学工業製のＫＦ−３５１Ａ、ＫＦ−６４２やビッグケミー製のＢＹＫ３４７、ＢＹＫ３４８などが市販されている。界面活性剤の添加量は、機能性材料を含有する液体の全量に対して、１重量％以下であることが好ましい。
【０１８０】
本発明の透明導電膜付き基材は、以上に説明した塗膜形成方法により形成された導電性を有する塗膜を含む透明導電膜を基材表面に有してなる。
【０１８１】
塗膜への導電性の付与は、例えば、機能性材料として導電性材料を用いることにより行うか、あるいは、機能性材料として導電性材料前駆体を用いて形成された塗膜に、後処理を施すことによって導電性を付与することによって行うことができる。
【０１８２】
本発明の透明導電膜付き基材は、塗膜を構成する細線部の反射光が広く分布したパターン形状となり、ぎらつきが軽減され、明るい環境下でも視認されにくい、すなわち低視認性の向上を図ることができる。
【０１８３】
透明導電膜付き基材の用途は、格別限定されず、種々の電子機器が備える種々のデバイスに用いることができる。
【０１８４】
透明導電膜付き基材の好ましい用途は、本発明の効果を顕著に奏する観点で、例えば、液晶・プラズマ・有機エレクトロルミネッセンス・フィールドエミッション等、各種方式のディスプレイ用透明電極として、あるいは、タッチパネルや携帯電話、電子ペーパー、各種太陽電池、各種エレクトロルミネッセンス調光素子等に用いられる透明電極として好適に用いることができる。
【０１８５】
より具体的には、透明導電膜付き基材は、デバイスの透明電極として好適に用いられる。デバイスとしては、格別限定されるものではないが、例えば、タッチパネルセンサー等を好ましく例示できる。また、これらデバイスを備えた電子機器としては、格別限定されるものではないが、例えばスマートフォン、タブレット端末等を好ましく例示できる。
【０１８６】
特に、本発明の透明導電膜付き基材は、塗膜を構成する細線の低視認性に優れるため、利用者が、該基材を介して画像を目視するような用途において、際立った効果が奏される。
【０１８７】
以上の説明において、一つの態様について説明された構成は、他の態様にも適宜組み合わせることができる。
【実施例】
【０１８８】
以下に、本発明の実施例について説明するが、本発明はかかる実施例により限定されない。
【０１８９】
以下の実施例、比較例及び参考例では、基材に、機能性材料を含む液体に対する接触角が互いに異なる領域を形成するに際して、下記の表面処理を行った。
【０１９０】
＜表面処理＞
ＰＥＴからなる基材表面に、ＵＶ―オゾン表面処理装置を用いて下記ＵＶ―オゾン処理により表面処理を行った後、各実施例に記載されている領域Ｂのパターン部が打ち抜きされたシリコーンゴムシートを基材に重ね合わせ、再度、ＵＶ―オゾン表面処理装置を用いて表面処理を行い、機能性材料を含む液体に対する接触角が互いに異なる領域Ａ及び領域Ｂを形成した。
【０１９１】
（ＵＶ―オゾン処理）
ＵＶ―オゾン表面処理装置を用いて、基材塗布面を低圧水銀灯（ＵＶ波長２５４ｎｍ、１８５ｎｍ）で３０ｍｍの距離から照度２ｍＷ／ｃｍ２で照射し処理を行った。この時、チャンバー内に、２Ｌ／ｍｉｎの送風条件で大気を送った。領域Ａ及び領域Ｂの機能性材料を含む液体に対する接触角は、処理時間を変えることで制御を行った。
【０１９２】
（実施例１）
＜基材の調製＞
ＰＥＴからなる基材の表面に、ＵＶ−オゾン表面処理装置により表面処理を施し、機能性材料を含む液体に対する接触角が互いに異なる帯状の領域Ａ及び帯状の領域Ｂをストライプ状に形成した。
【０１９３】
具体的には、図１２（ａ）に示したようにストライプ状に形成した。ここで、領域Ａの短手方向の幅は１８２μｍであり、領域Ｂの短手方向の幅は１００μｍである。
【０１９４】
各領域Ａ、Ｂの接触角及び接触角差は、表１に示す通りである。
【０１９５】
＜塗膜の形成＞
以下、実施例１での塗膜の形成は、基本的に、図１０（ｂ）により説明した方法に基づくものである。
【０１９６】
槽内に表１に示す組成の液体（機能性材料を含む液体）を入れ、該液体中に調製された基材を浸漬しておき、この基材を３０μｍ／ｓの速度で液面から垂直に引き上げた。その際、液面に対して、基材の領域Ａ、Ｂが形成するストライプが９０°となるように配置した状態で、基材を引き上げた。
【０１９７】
この引き上げ過程で、表面張力により基材の表面に立ち上がった液体の縁部が順次乾燥され、その際、該縁部に固形分を堆積させることで、複数の細線が形成された。
【０１９８】
このようにして、塗膜を表面に備えた基材を得た。
【０１９９】
＜評価方法＞
１．パターン性状
（１）細線形状
光学顕微鏡観察により、塗膜を構成する細線について観察し、該細線の形状が波線状であるか又は直線状であるかを確認した。
【０２００】
（２）細線幅
細線幅（μｍ）は、光学顕微鏡観察により、塗膜を構成する１本の細線の幅を測定したものである。
【０２０１】
２．透過率
透過率（全光線透過率）（％Ｔ）は、東京電色社製ＡＵＴＯＭＡＴＩＣ  ＨＡＺＥＭＥＴＥＲ（ＭＯＤＥＬ  ＴＣ−ＨＩＩＩＤＰ）を用いて、全光線透過率を測定した値である。なお、パターン（透明導電膜）のない基材を用いて補正を行い、作成したパターン（透明導電膜）の全光線透過率として測定した値である。
【０２０２】
３．低視認性
低視認性は、サンプルをライトテーブル上で５０ｃｍ離れた位置から目視し、細線が視認できないほど低視認性に優れるとするものであり、具体的には、細線が視認できないものを「○」、細線が若干視認できるが実用上問題ないものを「△」、細線がはっきりと視認できるものを「×」と評価した。
【０２０３】
４．塗膜の抵抗
細線をストライプ状に形成した実施例１〜７及び１０、比較例１〜４、並びに参考例１〜４では、パターン形成後、ホットプレートで基材を加熱し（基材表面温度：１２０℃、１時間）、次いで、下記「（１）抵抗値（Ω）」の測定により、塗膜の抵抗を評価した。また、細線を格子状に形成した実施例８及び９では、下記「（２）シート抵抗（Ω／□）」の測定により、塗膜の抵抗を評価した。
【０２０４】
（１）抵抗値（Ω）
抵抗値（Ω）の評価は、ストライプ状に形成された細線に対し、複数の細線を跨ぐように長さ５ｃｍの取り出し電極を５ｃｍ間隔に配置し、三和電気計器株式会社製ＣＤ７７０を用いて測定した。
【０２０５】
（２）シート抵抗（Ω／□）
導電性パターンを構成する導電性細線部のシート抵抗を４端子４探針法にて測定した。１０点の測定を行って測定された平均値を、シート抵抗とした。
【０２０６】
以上の評価結果を表１に示した。
【０２０７】
（実施例２）
実施例１において、下記の方法で塗膜の形成を行ったこと以外は、実施例１と同様にして、細線からなる塗膜を表面に備えた基材を得た。
【０２０８】
＜塗膜の形成＞
以下、実施例２での塗膜の形成は、基本的に、図３により説明した方法に基づくものである。
【０２０９】
調製された基材（図１２（ａ）に示したように接触角の異なる領域Ａ、Ｂがストライプ状に形成された基材）の表面に、インクジェットヘッド（コニカミノルタ社製「ＫＭ５１２Ｌ」；標準液滴量４２ｐｌ）により、表１に示す組成の液体（機能性材料を含む液体）を、ノズル列方向間ピッチ２８２μｍ、走査方向間ピッチ４５μｍとなるように液滴として順次吐出し、基材上において走査方向に連続的に付与された液滴を合一させることで複数のライン状液体を形成した。その際、複数のライン状液体の形成方向（長さ方向）は、領域Ａ、Ｂが形成するストライプに対して９０°で交差するようにした。ホットプレートで基材を７０℃で加熱し、これらライン状液体を乾燥させる過程で、縁部に固形分を堆積させることで、１本のライン状液体から１組２本の細線が形成された。
【０２１０】
このようにして、塗膜を表面に備えた基材を得た。
【０２１１】
実施例１と同様にして評価した結果を表１に示した。
【０２１２】
（実施例３）
＜基材の調製＞
ＰＥＴからなる基材の表面に、ＵＶ−オゾン表面処理装置により表面処理を施し、機能性材料を含む液体に対する接触角が互いに異なる帯状の領域Ａ及び帯状の領域Ｂを千鳥状に形成した。
【０２１３】
具体的には、図１２（ｂ）に示したように千鳥状に形成した。ここで、千鳥状に配置される領域Ａの短手方向（図中縦方向）の幅は１４１μｍ、長手方向（図中横方向）の幅は１８２μｍであり、領域Ｂの短手方向（図中横方向）の幅は１００μｍ、長手方向（図中縦方向）の幅は１４１μｍである。千鳥状に配置された領域Ａは互いに連続している。
【０２１４】
各領域Ａ、Ｂの接触角及び接触角差は、表１に示す通りである。
【０２１５】
＜塗膜の形成＞
以下、実施例３での塗膜の形成は、基本的に、図４により説明した方法に基づくものである。
【０２１６】
調製された基材の表面に、インクジェットヘッド（コニカミノルタ社製「ＫＭ５１２Ｌ」；標準液滴量４２ｐｌ）により、表１に示す組成の液体（機能性材料を含む液体）を、ノズル列方向間ピッチ２８２μｍ、走査方向間ピッチ４５μｍとなるように液滴として順次吐出し、基材上において走査方向に連続的に付与された液滴を合一させることで複数のライン状液体を形成した。その際、領域Ａ及びＢの千鳥状の配置における図中横方向の各列に沿うように、複数のライン状液体を形成した。ホットプレートで基材を７０℃で加熱し、これらライン状液体を乾燥させる過程で、縁部に固形分を堆積させることで、１本のライン状液体から１組２本の細線が形成された。
【０２１７】
このようにして、塗膜を表面に備えた基材を得た。
【０２１８】
実施例１と同様にして評価した結果を表１に示した。
【０２１９】
（実施例４〜７）
実施例２において、基材の領域Ａ、Ｂの接触角及び接触角差を表１に示す値としたこと以外は、実施例２と同様にして、塗膜を表面に備えた基材を得た。
【０２２０】
実施例１と同様にして評価した結果を表１に示した。
【０２２１】
（実施例８）
実施例１において、下記の方法で塗膜の形成を行ったこと以外は、実施例１と同様にして、塗膜を表面に備えた基材を得た。
【０２２２】
＜塗膜の形成＞
以下、実施例８での塗膜の形成は、基本的に、図５により説明した方法に基づくものである。
【０２２３】
調製された基材（図１２（ａ）に示したように接触角の異なる領域Ａ、Ｂがストライプ状に形成された基材）の表面に、インクジェットヘッド（コニカミノルタ社製「ＫＭ５１２Ｌ」；標準液滴量４２ｐｌ）により、表２に示す組成の液体（機能性材料を含む液体）を、ノズル列方向間ピッチ２８２μｍ、走査方向間ピッチ４５μｍとなるように液滴として順次吐出し、基材上において走査方向に連続的に付与された液滴を合一させることで複数のライン状液体を形成した。その際、複数のライン状液体の形成方向（長さ方向）は、領域Ａ、Ｂが形成するストライプに対して９０°で交差するようにした。
【０２２４】
これらライン状液体を乾燥させる過程で、縁部に固形分を堆積させることで、１本のライン状液体から１組２本の細線が形成された。
【０２２５】
更に、基材をインクジェットヘッドの走査方向に対して９０°回転させた後、領域Ｂの形成方向に沿って、更なるライン状液体を形成し、これらライン状液体を乾燥させる過程で、縁部に固形分を堆積させることで、１本のライン状液体から更なる１組２本の細線が形成された。
【０２２６】
このようにして、塗膜を表面に備えた基材を得た。
【０２２７】
実施例１と同様にして評価した結果を表２に示した。
【０２２８】
（実施例９）
＜基材の調製＞
ＰＥＴからなる基材の表面に、ＵＶ−オゾン表面処理装置により表面処理を施し、機能性材料を含む液体に対する接触角が互いに異なる領域Ａ及び領域Ｂを、格子状に形成した。
【０２２９】
具体的には、図１２（ｃ）に示したように格子状に形成した。ここで、線幅１００μｍの帯状の領域Ｂは、図中縦方向に２８２μｍのピッチ、横方向に２８２μｍのピッチで複数配置され、全体として格子状に形成されている。一方、領域Ａは、領域Ｂによる格子に取り囲まれて、縦方向及び横方向に島状に複数形成されている。
【０２３０】
各領域Ａ、Ｂの接触角及び接触角差は、表１に示す通りである。
【０２３１】
＜塗膜の形成＞
以下、実施例９での塗膜の形成は、基本的に、図６により説明した方法に基づくものである。
【０２３２】
調製された基材の表面に、インクジェットヘッド（コニカミノルタ社製「ＫＭ５１２Ｌ」；標準液滴量４２ｐｌ）により、表２に示す組成の液体（機能性材料を含む液体）を、ノズル列方向間ピッチ２８２μｍ、走査方向間ピッチ４５μｍとなるように液滴として順次吐出し、基材上において走査方向に連続的に付与された液滴を合一させることで複数のライン状液体を形成した。その際、領域Ａの図中横方向の各列に沿うように、複数のライン状液体を形成した。
【０２３３】
これらライン状液体を乾燥させる過程で、縁部に固形分を堆積させることで、１本のライン状液体から１組２本の細線が形成された。
【０２３４】
更に、基材をインクジェットヘッドの走査方向に対して９０°回転させた後、領域Ａの図中縦方向の各列に沿うように、複数のライン状液体を形成し、これらライン状液体を乾燥させる過程で、縁部に固形分を堆積させることで、１本のライン状液体から更なる１組２本の細線が形成された。
【０２３５】
このようにして、塗膜を表面に備えた基材を得た。
【０２３６】
実施例１と同様にして評価した結果を表２に示した。
【０２３７】
（比較例１）
実施例１において、基材として、機能性材料を含む液体に対する接触角が一様（接触角２３．９°）である基材に、塗膜の形成を行ったこと以外は、実施例１と同様にして、塗膜を表面に備えた基材を得た。
【０２３８】
実施例１と同様にして評価した結果を表３に示した。
【０２３９】
（比較例２〜４）
実施例２において、基材として、機能性材料を含む液体に対する接触角が表３に示す一様な値である基材に、塗膜の形成を行ったこと以外は、実施例２と同様にして、塗膜を表面に備えた基材を得た。
【０２４０】
実施例１と同様にして評価した結果を表３に示した。
【０２４１】
（参考例１〜４）
実施例２において、基材の領域Ａ、Ｂの接触角及び接触角差を表４に示す値としたこと以外は、実施例２と同様にして、塗膜を表面に備えた基材を得た。
【０２４２】
実施例１と同様にして評価した結果を表４に示した。
【０２４３】
（実施例１０）
実施例１において、基材の領域Ａ、Ｂの接触角及び接触角差を表４に示す値としたこと以外は、実施例１と同様にして、塗膜を表面に備えた基材を得た。
【０２４４】
実施例１と同様にして評価した結果を表４に示した。
【０２４５】
【表１】
2015155086.tif 000003
【０２４６】
【表２】
2015155086.tif 000004
【０２４７】
上記表２中、「ＤＥＧＢＥ」は、ジエチレングリコールモノブチルエーテルの略である。
【０２４８】
【表３】
2015155086.tif 000005
【０２４９】
【表４】
2015155086.tif 000006
【０２５０】
４．評価
実施例１〜９では、得られる塗膜が低視認性に優れ、また、透過率や抵抗値にも優れることがわかる。
【０２５１】
これに対して、比較例１及び２では、透過率や抵抗値の面では問題ないが、低視認性に劣ることがわかる。
【０２５２】
参考例１及び２は、基材が、接触角の異なる領域Ａ、Ｂを有しているが、領域Ｂの接触角が１０°に満たない（参考例１）、あるいは、領域Ａの接触角が４５°を超える（参考例２）。そのため、コーヒーステイン現象が好適に発現せず、得られる細線の細線幅が比較的太いものとなっている。しかるに、液体の組成（例えば、溶剤や機能性材料の選択など）や、乾燥条件などを変更することで、これら接触角条件においてもコーヒーステイン現象を好適に発現させることは可能である。また、同じ細線幅で比較した場合、直線状の細線（比較例３、４）よりも、参考例１、２で得られた波線状の細線の方が、低視認性に優れる効果を奏する。
【０２５３】
参考例３は、基材が、接触角の異なる領域Ａ、Ｂを有しているが、領域Ａ、Ｂの接触角の差が５°未満である。そのため、液体の濡れ性に十分な差を設けることが困難になり、得られる細線が実質的に直線状となっている。しかるに、接触角差を付与しない場合と比較すれば、微小ではあるが波線状とすることができる。特に、微細なパターンを形成する際においては、このような微小な波線状であっても、有効に用いられ得る。
【０２５４】
参考例４は、基材が、接触角の異なる領域Ａ、Ｂを有しているが、領域Ａ、Ｂの接触角の差が２０°を超えている。そのため、接触角の低い領域（濡れ性が高い領域）側への液体の流動が著しくなり、接触角の高い領域における液体が不在となり、得られる細線に断線が生じた。しかるに、液体の組成（例えば、粘度の設定など）や、基材の表面状態、乾燥条件などを変更することで、液体の流動を抑制して、断線の防止を図ることは可能である。更に、移動集積法においては、このような接触角差があっても、好適に断線を防止できる（実施例１０）。また更に、導電膜以外の種々の用途においては、断線が問題にならない場合もあり、有効に用いられ得る。
【符号の説明】
【０２５５】
１：基材
１１、１２：接触角の異なる領域
２：機能性材料を含む液体
３：塗膜
３１、３２、３３：波線状の細線
Ｈ：液滴吐出装置
Ｂ：槽
【図１】
2015155086.tif 000007
【図２】
2015155086.tif 000008
【図３】
2015155086.tif 000009
【図４】
2015155086.tif 000010
【図５】
2015155086.tif 000011
【図６】
2015155086.tif 000012
【図７】
2015155086.tif 000013
【図８】
2015155086.tif 000014
【図９】
2015155086.tif 000015
【図１０】
2015155086.tif 000016
【図１１】
2015155086.tif 000017
【図１２】
2015155086.tif 000018